(57)【要約】【課題】、接着剤の保持作用、濡れ広がり性を向上させて、はめあい部に接着強度向上とばらつき低減を図ることが可能な接合部材および接合部材の製作方法を提供する。【解決手段】円筒面形状の外周面と円筒面形状の内周面とのはめあい部が接着剤を介して接合される接合部材を作成する。円筒面形状の外周面と円筒面形状の内周面との少なくとも一方の接着面に、間欠的に凹溝及びこの凹溝内に溝幅よりも周期間隔が狭いグレーティング状凹凸の周期構造を設ける。円筒面形状の外周面と円筒面形状の内周面とのはめあい部に接着剤を介在させて、円筒面形状の外周面と円筒面形状の内周面とを接着する。【選択図】図１
2020023063.tif 000002
【特許請求の範囲】
【請求項１】
円筒面形状の外周面と円筒面形状の内周面とのはめあい部が接着剤を介して接合されてなる接合部材を作成する接合部材作成方法であって、
円筒面形状の外周面と円筒面形状の内周面との少なくとも一方の接着面に、間欠的に凹溝及びこの凹溝内に溝幅よりも周期間隔が狭いグレーティング状凹凸の周期構造を設けた後、円筒面形状の外周面と円筒面形状の内周面とのはめあい部に接着剤を介在させて、円筒面形状の外周面と円筒面形状の内周面とを接着する接合部材作成方法。
【請求項２】
前記グレーティング状凹凸の周期構造の凹凸が５０ｎｍ以上１０μｍ以下かつ周期ピッチが１０μｍ以下であることを特徴とする請求項１に記載の接合部材作成方法。
【請求項３】
前記凹溝の溝幅が前記グレーティング状凹凸の周期構造の周期ピッチの５倍以上となるように設けることを特徴とする請求項１又は請求項２に記載の接合部材作成方法。
【請求項４】
前記凹溝の深さが溝の進展方向に沿って段階的または連続的に減少するように設けることを特徴とする請求項１〜請求項３のいずれか１項に記載の接合部材作成方法。
【請求項５】
前記凹溝の進展方向を前記はめあい部の軸方向とすることを特徴とする請求項１〜請求項４のいずれか１項に記載の接合部材作成方法。
【請求項６】
前記グレーティング状凹凸の周期構造の進展方向をはめあい部の軸方向とすることを特徴とする請求項１〜請求項５のいずれか１項に記載の接合部材作成方法。
【請求項７】
前記グレーティング状凹凸の周期構造は、加工閾値近傍の照射強度で直線偏光のレーザを照射し、その照射部分をオーバーラップさせながら走査して、自己組織的に形成することを特徴とする請求項１〜請求項６のいずれか１項に記載の接合部材作成方法。
【請求項８】
前記凹溝と前記グレーティング状凹凸の周期構造とを同時加工にて形成することを特徴とする請求項１〜請求項７のいずれか１項に記載の接合部材作成方法。
【請求項９】
円筒面形状の外周面と円筒面形状の内周面とのはめあい部が接着剤接合部とされてなる接合部材であって、
円筒面形状の外周面と円筒面形状の内周面との少なくとも一方の接着面に、間欠的に凹溝及びこの凹溝内に溝幅よりも周期間隔が狭いグレーティング状凹凸の周期構造を設けて、円筒面形状の外周面と円筒面形状の内周面とのはめあい部に接着剤を介在させて、円筒面形状の外周面と円筒面形状の内周面とを接着してなる接着剤接合部を設けたことを特徴とする接合部材。
【発明の詳細な説明】
【技術分野】
【０００１】
本発明は、接合部材および接合部材作成方法に関する。
【背景技術】
【０００２】
接着剤を利用した接合は、ねじやリベットでの接合と比較して部品の小型化や高密度化が可能である。また、常温で異種材料を接合できるなど多くのメリットがある。そのため、電子産業や自動車産業など多岐にわたって注目されている。しかし、接着剤を用いた場合、他の接合法（接合手段）と比較して、強度のばらつきが大きいという課題がある。特に低強度側へのばらつきは致命的な問題が生じることから、接着の工業的な応用が広く進んでいるとは言い難い。そこで、接着面に研削やサンドブラストにより凹凸を形成することで接着強度向上を図る研究が行われており、その有効性が示されている。
【０００３】
すなわち、従来には、接着剤との濡れを向上させて接合部材の接着強度を向上させることを目的とする接合部材の作成方法および接合構造が提案されている（特許文献１）。この場合、図１３と図１４に示すように、接合される２つの部材２１、２２の接着面２１ａ、２２ａのうち少なくとも一方の接着面２１ａに、互いに連通しない複数の長溝２３を近接させて設けて凹凸２５を形成した後、２つ部材２１、２２を接合するものである。
【０００４】
すなわち、一方の接着面２１ａに、表面粗さが算術平均粗さで２５μｍ以上１００μｍ以下となる凹凸形状を形成して、接合される２つの部材２１、２２の接着面間に接着剤（接着材料）Ｓを介在させて接着するものである。
【０００５】
このように構成することによって、接着材料Ｓが複数の長溝２３を通って接着面２１ａの全体に行き渡るようになると共に、接着面２１ａに形成した凹凸２５により接着部材Ｓとの接触面積を増大させることができる。このため、接着材料Ｓを接着面２１ａの全体を行き渡らせたうえで、接着材料Ｓと接着面２１ａとの濡れ性を向上させて、接合により得られる接合部材の接着強度を向上させるものである。
【先行技術文献】
【特許文献】
【０００６】
【特許文献１】特開２０１０−１２６６８２号公報
【発明の概要】
【発明が解決しようとする課題】
【０００７】
しかしながら、特許文献１に記載のものでは、数から数十μｍオーダの凹凸を接着面全体に形成するため、円筒面形状の外周面と円筒面形状の内周面とのはめあい構造の場合、はめあい精度に悪影響を与えるおそれがある。また、比較的粘度の高い接着部材（接着剤）を用いた場合、凹部まで濡らすことが困難となって、破壊の起点となるボイドが生じることで、接着面の接着強度にバラツキが生じる。
【０００８】
このように、接着剤を用いる接合構造では、他の接合法と比較して、強度のばらつきが大きいという課題がある。低強度側へのばらつきは致命的な問題が生じることから、接着剤を用いる構造は、工業的な応用が広く進んでいるとは言い難いものであった。
【０００９】
本発明は、上記課題に鑑みて、接着剤の保持作用、濡れ広がり性を向上させて、はめあい部に接着強度向上とばらつき低減を図ることが可能な接合部材および接合部材の製作方法を提供する。
【課題を解決するための手段】
【００１０】
本発明の接合部材の製作方法は、円筒面形状の外周面と円筒面形状の内周面とのはめあい部が接着剤を介して接合されてなる接合部材を作成する接合部材作成方法であって、円筒面形状の外周面と円筒面形状の内周面との少なくとも一方の接着面に、間欠的に凹溝及びこの凹溝内に溝幅よりも周期間隔が狭いグレーティング状凹凸の周期構造を設けた後、円筒面形状の外周面と円筒面形状の内周面とのはめあい部に接着剤を介在させて、円筒面形状の外周面と円筒面形状の内周面とを接着するものである。
【００１１】
本発明の接合部材の製作方法によれば、溝内部に接着剤が保持され、はめあい部を形成する際（例えば、円筒面形状の外周面を有するシャフトを円筒面形状の内周面を有するブッシュに挿入する際）に接着剤を均等に接着面にとどめることができる。さらに、溝幅より周期間隔の狭いグレーティング状凹凸の周期構造による表面積増加によって接着強度を向上することができ、さらに接着剤の濡れ性が向上する。
【００１２】
前記グレーティング状凹凸の周期構造の凹凸が５０ｎｍ以上１０μｍ以下かつ周期ピッチが１０μｍ以下であるのが好ましい。このように構成することによって、表面積倍率を大きくできるとともに、毛管現象の効果が顕著となることにより接着剤の濡れ性および濡れ広がり性を向上することができる。周期構造の凹凸が５０ｎｍ未満では十分な表面積倍率が得られず、凹凸が１０μｍを超えると接着剤が凹部まで濡れない場合がある。また、周期ピッチが１０μｍを超えると毛管現象の効果が薄れる。
【００１３】
前記凹溝の溝幅が前記グレーティング状凹凸の周期構造の周期ピッチの５倍以上となるように設けるのが好ましい。このように構成することによって、接着に必要な接着剤を溝内部に保持することができる。また、溝内部に凹溝の進展方向に沿った複数の周期構造を形成することが可能となり、毛管現象によって凹溝の進展方向に接着剤をすばやく濡れ広げることができる。
【００１４】
前記凹溝の深さが溝の進展方向に沿って段階的または連続的に減少するように設けることができる。このように構成することによって、はめあい部を形成する際に接着剤に圧力が発生し、接着面全体に行き渡らせることができる。
【００１５】
前記凹溝の進展方向を前記はめあい部の軸方向とすることができる。このように構成することによって、はめあい部を形成する際に接着剤が挿入方向に濡れ広がりやすくなり、接着強度の向上とばらつきを低減することができる。
【００１６】
前記グレーティング状凹凸の周期構造の進展方向をはめあい部の軸方向とすることができる。このように構成することによって、はめあい部を形成する際に接着剤が挿入方向に濡れ広がりやすくなり、接着強度の向上とばらつきを低減することができる。
【００１７】
前記グレーティング状凹凸の周期構造は、加工閾値近傍の照射強度で直線偏光のレーザを照射し、その照射部分をオーバーラップさせながら走査して、自己組織的に形成することができる。このように形成することによって、機械加工では困難なサブミクロンの周期ピッチと凹凸深さをもつ周期構造を容易に得ることができる。また、レーザ照射にともなう有機汚染物の除去により、接着剤に対して高い濡れ性が得られる。
【００１８】
前記凹溝と前記グレーティング状凹凸の周期構造とを同時加工にて形成することができる。このように同時加工することによって、生産性を向上することができる。
【００１９】
本発明の接合部材は、円筒面形状の外周面と円筒面形状の内周面とのはめあい部が接着剤接合部とされてなる接合部材であって、円筒面形状の外周面と円筒面形状の内周面との少なくとも一方の接着面に、間欠的に凹溝及びこの凹溝内に溝幅よりも周期間隔が狭いグレーティング状凹凸の周期構造を設けて、円筒面形状の外周面と円筒面形状の内周面とのはめあい部に接着剤を介在させて、円筒面形状の外周面と円筒面形状の内周面とを接着してなる接着剤接合部を設けたものである。
【００２０】
本発明の接合部材によれば、溝内部に接着剤が保持され、はめあい部を形成する際に接着剤を均等に接着面にとどめることができる。さらに、溝幅より周期間隔の狭いグレーティング状凹凸の周期構造による表面積増加によって接着強度を向上することができる。さらに接着剤の濡れ性が向上することでボイド等の欠陥が減少し、接着強度のばらつきを低減することができる。
【発明の効果】
【００２１】
本発明では、接着面の表面積増加によって接着強度を向上させることができ、さらに、接着剤の濡れ性が向上することでボイド等の欠陥が減少し、接着強度のばらつきを低減できる。
【図面の簡単な説明】
【００２２】
【図１】本発明の接合部材の簡略断面図である。
【図２】周期構造を示し、（ａ）は周方向に沿って所定ピッチに配設された凹溝に配向方向が軸方向の周期構造が形成されたシャフトの簡略図であり、（ｂ）は周方向に沿って所定ピッチに配設された凹溝に配向方向が周方向の周期構造が形成されたシャフトの簡略図である。
【図３】周期構造を示し、（ａ）は軸方向に沿って所定ピッチに配設された凹溝に配向方向が軸方向の周期構造が形成されたシャフトの簡略図であり、（ｂ）は軸方向に沿って所定ピッチに配設された凹溝に配向方向が周方向の周期構造が形成されたシャフトの簡略図である。
【図４】周期構造を示し、（ａ）は配向方向が軸方向である拡大図であり、（ｂ）は配向方向が周方向である拡大図である。
【図５】周期構造を成形するためのレーザ表面加工装置の簡略図である。
【図６】せん断試験機を用いてシャフトとブッシュとの接着面に圧縮せん断荷重を掛けている状態の簡略図である。
【図７】周期構造を示し、（ａ）は配向方向が軸方向であるシャフトの簡略図であり、（ｂ）は配向方向が周方向であるシャフトの簡略図である。
【図８】接着強度を示すグラフ図である。
【図９】変位−荷重曲線を示すグラフ図である。
【図１０】接着強度測定後の接着面画像図である。
【図１１】変位−荷重曲線を示すグラフ図である。
【図１２】接着強度と標準偏差の比較を示すグラフ図である。
【図１３】従来の接合部材の接合前の簡略斜視図である。
【図１４】従来の接合部材の一方の部材の拡大断面図である。
【発明を実施するための形態】
【００２３】
以下本発明の実施の形態を図１〜図１２に基づいて説明する。図１は本発明に係る接合部材を示し、この接合部材は、円筒面形状の外周面１ａと円筒面形状の内周面２ａとのはめあい部４が接着剤Ｓを介して接合されてなるものである。すなわち、接合部材は、第１部材としてのシャフト１とこのシャフト１が嵌入される第２部材としての短円筒体（ブッシュ）２とを備える。そして、シャフト１の円筒面形状の外周面１ａと、短円筒体２の円筒面形状の内周面２ａとの間に、接着剤Ｓが介在されるはめあい部４が形成される。
【００２４】
この場合、第１部材１及び第２部材２は、炭素鋼、銅、アルミニウム、白金、超硬合金等であっても、炭化ケイ素や窒化ケイ素等のシリコン系セラミックスであっても、エンジニアプラスチック等であってもよい。
【００２５】
外周面１ａで構成されるシャフト側の接着面Ｓ１ａと、内周面２ａで構成される接着面Ｓ２ａとの少なくとも一方（この場合、シャフト側の接着面Ｓ１ａ）に、図２及び図３に示すように、間欠的に複数個の凹溝５を形成し、この凹溝５内にグレーティング状凹凸の周期構造６を設けている。なお、この凹溝を単に溝と呼ぶ場合がある。
【００２６】
凹溝５として、図２に示すように、周方向に沿って所定ピッチで軸方向に延びるもの、図３に示すように、螺旋形状に形成されるもの等とがある。凹溝５の断面形状として、矩形形状や台形形状であってもよい。また、所定ピッチで軸方向に延びる凹溝５は、その溝幅を例えば、１００μｍ程度とし、溝ピッチとして、例えば、２００μｍ程度とし、溝深さとして、例えば、１μｍ程度としている。螺旋形状に形成される凹溝５としては、下端から時計廻りに上方に向うものであっても、下端から反時計廻りに上方に向うものであってもよい。この場合も、溝幅を例えば、１００μｍ程度とし、溝ピッチとして、例えば、２００μｍ程度とし、溝深さとして、例えば、１μｍ程度としている。
【００２７】
凹溝５の周期構造６は、図４（ａ）（ｂ）に示すように、微小の凹部８と微小の凸部９とが交互に所定ピッチで配設されてなるものである。周期構造６の凹凸の高低差（凹部８の底部から凸部９の頂点までの高さ）が５０ｎｍ以上１０μｍ以下とするのが好ましい。また、周期構造６の周期ピッチを１０μｍ以下とするのが好ましい。このように、周期構造６は、凸部頂点が非平坦面となって連続的に高さが変化するように形成されている。
【００２８】
周期構造６は、加工閾値近傍の照射強度で直線偏光のレーザを照射し、その照射部分をオーバーラップさせながら走査して、自己組織的に形成している。具体的には、図５に示すフェムト秒レーザ表面加工装置Ｍを使用する。レーザ発生器１１（チタンサファイアフェムト秒レーザ発生器）で発生したレーザ（例えば、パルス幅：１２０ｆｓ、中心波長８００ｎｍ、繰り返し周波数：１ｋＨｚ、パルスエネルギー：０．２５〜４００μＪ／ｐｕｌｓｅ）は、ミラー１２により加工材料Ｗに向けて折り返され、メカニカルシャッタ１３に導かれる。レーザ照射時はメカニカルシャッタ１３を開放し、レーザ照射強度は１／２波長板１４と偏光ビームスプリッタ１６によって調整可能とし、１／２波長板１５によって偏光方向を調整し、集光レンズ（焦点距離：１５０ｍｍ）１７によって、ＸＹθステージ１９上の加工材料Ｗ表面に集光照射する。なお、フェムト秒レーザはフェムト秒（１０００兆分の１秒）オーダーという極端に短い時間単位の中にエネルギーを圧縮した光源である。
【００２９】
ところで、はめあい部４としては、すきまばめ、しまりばめ、中間ばねのいずれであってもよい。接着剤Ｓとして、例えば、嫌気性接着剤を用いることができる。ここで、嫌気性接着剤は、金属同士の接合の際に、金属イオンを利用して、酸素を遮断することにより硬化する。
【００３０】
本発明の接合部材の製作方法によれば、溝内部に接着剤Ｓが保持され、はめあい部４を形成する際（例えば、円筒面形状の外周面１ａを有するシャフト１を円筒面形状の内周面２ａを有するブッシュ２に挿入する際）に接着剤Ｓを均等に接着面Ｓ１ａにとどめることができる。さらに、溝幅より周期間隔の狭いグレーティング状凹凸の周期構造６による表面積増加によって接着強度を向上することができ、さらに接着剤Ｓの濡れ性が向上する。
【００３１】
すなわち、本発明では、接着面Ｓ１ａの表面積増加によって接着強度を向上させることができ、さらに、接着剤Ｓの濡れ性が向上することでボイド等の欠陥が減少し、接着強度のばらつきを低減できる。
【００３２】
前記グレーティング状凹凸の周期構造６の凹凸が５０ｎｍ以上１０μｍ以下かつ周期ピッチが１０μｍ以下であるように設定できる。このように構成することによって、表面積倍率を大きくできるとともに、毛管現象の効果が顕著となることにより接着剤の濡れ性および濡れ広がり性を向上することができる。周期構造の凹凸が５０ｎｍ未満では十分な表面積倍率が得られず、凹凸が１０μｍを超えると接着剤が凹部まで濡れない場合がある。また、周期ピッチが１０μｍを超えると毛管現象の効果が薄れる。
【００３３】
また、凹溝５の溝幅が前記グレーティング状凹凸の周期構造６の周期ピッチの５倍以上となるように設けることができる。このように構成することによって、接着に必要な接着剤を溝内部に保持することができる。また、溝内部に凹溝５の進展方向に沿った複数の周期構造６を形成することが可能となり、毛管現象によって凹溝の進展方向に接着剤Ｓをすばやく濡れ広げることができる。
【００３４】
さらには、凹溝５の深さが溝５の進展方向に沿って段階的または連続的に減少するように設けることができる。このように構成することによって、はめあい部４を形成する際（例えば、円筒面形状の外周面１ａを有するシャフト１を円筒面形状の内周面２ａを有するブッシュ２に挿入する際）に接着剤Ｓに圧力が発生し、接着面全体に行き渡らせることができる。
【００３５】
凹溝５の進展方向を前記はめあい部４の軸方向とすることができる。このように構成することによって、はめあい部４を形成する際に接着剤Ｓが挿入方向に濡れ広がりやすくなり、接着強度の向上とばらつきを低減することができる。
【００３６】
グレーティング状凹凸の周期構造６の進展方向をはめあい部４の軸方向とすることができる。このように構成することによって、はめあい部４を形成する際に接着剤Ｓが挿入方向に濡れ広がりやすくなり、接着強度の向上とばらつきを低減することができる。
【００３７】
グレーティング状凹凸の周期構造６は、加工閾値近傍の照射強度で直線偏光のレーザを照射し、その照射部分をオーバーラップさせながら走査して、自己組織的に形成することができる。このように形成することによって、機械加工では困難なサブミクロンの周期ピッチと凹凸深さをもつ周期構造６を容易に得ることができる。また、レーザ照射にともなう有機汚染物の除去により、接着剤に対して高い濡れ性が得られる。
【００３８】
凹溝５とグレーティング状凹凸の周期構造６とは、レーザ表面加工装置にて形成でき、しかも、レーザ照射条件等を調整することで、凹溝５とグレーティング状凹凸の周期構造６とを同時加工にて形成することができる。このように同時加工することによって、生産性を向上することができる。もちろん、凹溝５を形成した後、周期構造６を形成するようにしてもよい。
【００３９】
本発明は前記実施形態に限定されることなく種々の変形が可能であって、例えば、前記実施形態では、周期構造６を第１部材であるシャフト１側に設けていたが、周期構造６を第２部材であるブッシュ２側に形成してもよく、第１部材（シャフト）及び第２部材（ブッシュ）の両側に設けてもよい。また、第１部材と第２部材の形状としても、図例のものに限らず、第１部材として、一部に円筒面形状の外周面を有し、第２部材として、一部に円筒面形状の内周面を有するものであればよい。第１部材の接着面Ｓ１ａを構成する外周面の径寸法及び軸方向長さ、および第２部材の接着面Ｓ２ａを構成する内周面の径寸法及び軸方向長さとしても、はめあい部４を構成できる範囲で任意に設定できる。
【００４０】
凹溝５の配設ピッチ、溝幅、溝深さ、及び溝長さ等は、接着強度の向上、及び接着剤Ｓの濡れ性の向上等を図れる範囲に任意に変更可能である。また、実施形態では、凹溝５の深さが溝５の進展方向に沿って段階的または連続的に減少するように構成したが、凹溝５内に設けられる周期構造６としての配向方向に沿って段階的または連続的に減少するように構成してもよい。なお、周期構造６を形成する際に、前記実施形態では、パルスレーザであるフェムト秒レーザを用いたが、フェムト秒レーザ以外のピコ秒レーザやナノ秒レーザといったパルスレーザを使用することもできる。また、使用する接着剤として、前記形態では、嫌気性接着剤を用いたが、エポキシ系、アクリル系、ウレタン系等の他の接着剤を用いることができる。
【実施例１】
【００４１】
接着剤を利用した接合は、ねじやリベットでの接合と比較して部品の小型化や高密度化が可能である。また、常温で異種材料を接合できるなど多くのメリットがある。そのため、電子産業や自動車産業など多岐にわたって注目されている。しかし、接着には他の接合法と比較して、強度のばらつきが大きいという課題がある。低強度側へのばらつきは致命的な問題が生じることから、接着の工業的な応用が広く進んでいるとは言い難い。そこで、接着面に研削やサンドブラストにより凹凸を形成することで接着強度向上を図る研究が行われており、その有効性が示されている。しかし、加工上の制約から数〜数十μｍオーダーの凹凸を接着面全面に形成することが多く、嵌合部品のはめあい精度に影響をもたらすことがある。また、粘度の高い接着剤では凹部まで濡らすことができず、破壊の起点となるボイドが生じることで接着強度のばらつきが大きくなることがある。
【００４２】
一方、超短パルスレーザを加工しきい値近傍のエネルギー密度で照射することにより、サブミクロンの周期ピッチを有するグレーティング状の周期構造６を形成することができる。この周期構造６には、さらに小さな数十ｎｍ以下の粗さを内包させることができる。その結果、周期構造６は小さな表面粗さでありながら高い表面積倍率が得られる。また、レーザ照射にともなう有機汚染物の除去により、接着剤Ｓに対して高い濡れ性を示すことから、嵌合部品の接着強度向上とばらつき低減が期待できる。そこで、第２部材としてのブッシュ２と嵌合接着する第１部材としてのシャフト１に対し、表面テクスチャとして周期構造６をパターニングし、接着強度に及ぼす影響について検証した。
【００４３】
図６に示すせん断試験機Ｍを用いて、シャフト１とブッシュ２の接触面Ｓ１ａ、Ｓ２ａ間に圧縮せん断荷重を矢印のように作用させ、接着強度を測定した。この場合、ワーク保持体１０にブッシュ２を保持させる。すなわち、ブッシュ２の下面２ｂと、シャフト１の下端面１ｂとを一致させた状態とし、ワーク保持体１０の保持孔１０ａにブッシュ２の下半部を嵌合させて、ブッシュ２の下面２ｂを保持孔１０ａの段付面１０ａ１にて受けた状態とする。このため、ブッシュ２の上面２ｃからシャフト１の上半部が上方へ突出している。この際、シャフト１の外周面１ａとブッシュ２の内周面２ａとの間に接着剤Ｓが介在されて、シャフト１とブッシュ２と接着一体化させている。
【００４４】
圧縮速度は１ｍｍ／ｍｉｎとし、シャフト上部の変位と荷重データを１０ｍｓ毎に取得した。第１部材としてのシャフト１（材質：ＳＵＪ２、直径：φ８ｈ５、長さ：５０,１００ｍｍ、Ｒａ０．４）と第２部材としてのブッシュ２（材質：ＳＫＳ９３、内径：φ８Ｈ７、長さ：１５ｍｍ、Ｒａ１.６）の接着には嫌気性接着剤を用い、シャフト側のみに塗布した。
【００４５】
試料として、図２（ａ）（ｂ）および図３（ａ）（ｂ）に示すパターンのものと、図７（ａ）（ｂ）のパターンのものを製作した。図７（ａ）（ｂ）は、凹溝５を形成することなく、シャフト１の外周面１ａに周期構造６を形成し、図７（ａ）では周期構造６の配向方向が軸方向であり、図７（ｂ）では周期構造６の配向方向が周方向である。この場合、図７（ａ）（ｂ）のパターンを全面パターンと呼び、図２（ａ）（ｂ）のパターンを間欠パターンと呼び、図３（ａ）（ｂ）のパターンを螺旋パターンと呼ぶ。各周期構造６としては、ピッチ約９００ｎｍ、深さ約２５０ｎｍとした。なお、未加工（凹溝および周期構造を形成しないもの）のシャフトも試料とした。
【００４６】
間欠パターンは円周方向に等間隔（２００μｍ）に配置された溝内部（幅１００μｍ、深さ１μｍ）に周期構造６を形成した。螺旋パターンは軸方向に等間隔（２００μｍ）に配置された螺旋状の溝内部（幅１００μｍ、深さ１μｍ）に周期構造６を形成した。間欠パターンおよび螺旋パターンの凹溝５と溝内部の周期構造６は、レーザ照射条件を調整することで同時に形成した。
【００４７】
各加工パターンにおける接着強度の比較を図８に示す。また、シャフト長５０ｍｍの間欠パターン、螺旋パターン、未加工シャフトにおける変位−荷重曲線を図９に示す。ここではサンプル数が各１のため、傾向を捕らえることに主眼を置くことにする。マクロパターン（全面パターン、間欠パターン、螺旋パターン）に着目すると、螺旋パターンは接着強度が不安定な傾向が見られた（図８）。螺旋パターンは嵌合する際に接着剤が挿入方向に濡れ広がりにくく、破壊の起点となるボイドが生じやすいことが接着強度の不安定化の一因と考えられる。一方、周期構造６の方向に着目すると、軸方向の周期構造６は円周方向の周期構造６より安定した接着強度を示した。軸方向の周期構造６は、嵌合する際に接着剤Ｓが挿入方向に濡れ広がりやすいことが接着強度の安定化の一因と考えられる。また、図９において、周期構造形成品は未加工シャフトより変位−荷重曲線の勾配が大きく、高い接着剛性が得られている。接着剤Ｓの濡れ広がりの観点から、間欠パターンと軸方向の周期構造６を組み合わせた間欠軸方向周期は、接着強度向上とばらつき低減に有効であると思われる。
【００４８】
図１０に接着強度測定後のシャフト１の接着面Ｓ１ａ画像を示す。図１０（ａ）は、図２（ａ）に示す凹溝５および周期構造６が形成されたものであり、これを間欠軸方向周期と呼び、図１０（ｂ）は図２（ｂ）に示す凹溝５および周期構造６が形成されたものであり、これを間欠円周方向周期と呼び、図１０（ｃ）が凹溝５及び周期構造６が加工されていないシャフト１であり、これを未加工と呼ぶ。
【００４９】
間欠円周方向周期および未加工シャフトにはほとんど接着剤Ｓが残留しておらず、シャフト表面での界面剥離が主体であった。一方、間欠軸方向周期にはシャフト側に接着剤が残留した凝集破壊領域が認められた。
【００５０】
次にサンプル数を増やし、間欠軸方向周期の特性評価を実施した。各１２サンプルの未加工シャフトと間欠軸方向周期から取得した変位−荷重曲線を図１１に示す。未加工シャフトでは３サンプル（図１１（ａ）の矢印）で接着剛性が不安定に低下する挙動が認められた。一方、間欠軸方向周期は全サンプルの挙動傾向、接着剛性がほぼ合致した。
【００５１】
未加工シャフトと間欠軸方向周期の接着強度（最大、最小、平均）と標準偏差の比較を図１２に示す。間欠軸方向周期では接着強度の向上と標準偏差の低下が認められた。最大接着強度の増加は８％程度であり、主に接着面積の増大に起因すると考えられる。接着品質に大きな影響を与える最小接着強度は３９％増加した。最小接着強度の増加は、間欠パターンおよび軸方向の周期構造６が有する接着剤の保持作用、濡れ広がり性向上によりボイド等の欠陥が減少し、応力集中が抑制されたためだと考えられる。未加工シャフトは平均接着強度８８４８Ｎ、標準偏差１４８８Ｎであった。また、間欠軸方向周期は平均接着強度１０１２７Ｎ、標準偏差１１９６Ｎであった。
【００５２】
ばらつきの指標となる変動係数Cv（標準偏差σ／平均μ）は、未加工シャフトの０．１７に対し、間欠軸方向周期では３０％低減の０．１２となった。許容不良率を１００万分の１（４．７５３σ）とした場合、接着部に作用可能な荷重ＰをＰ=μ−４．７５３σから計算すると、未加工シャフトは１７７６Ｎ、間欠軸方向周期は４４４２Ｎとなり、間欠軸方向周期には未加工シャフトの２．５倍以上の荷重を作用させることができると推察される。
【００５３】
ブッシュ２と嵌合接着するシャフト１に対し周期構造６をパターニングし、はめあい接着強度に及ぼす周期構造６の影響を検証した結果、以下の結論を得た。
１．間欠軸方向周期は、接着強度向上に有効である。
２．軸方向の周期構造６には凝集破壊領域が認められる。一方、円周方向の周期構造は界面剥離が主体である。
３．間欠軸方向周期は、濡れ向上に起因した欠陥の減少、応力集中抑制により接着強度の安定化に有効である。
【符号の説明】
【００５４】
１ａ   外周面
２ａ   内周面
Ｓ１ａ、Ｓ２ａ       接触面
４     はめあい部
５     凹溝
６     周期構造
Ｍ     レーザ表面加工装置
Ｓ     接着剤
ＳＡ   接着剤接合部
【図１】
2020023063.tif 000003
【図２】
2020023063.tif 000004
【図３】
2020023063.tif 000005
【図４】
2020023063.tif 000006
【図５】
2020023063.tif 000007
【図６】
2020023063.tif 000008
【図７】
2020023063.tif 000009
【図８】
2020023063.tif 000010
【図９】
2020023063.tif 000011
【図１０】
2020023063.tif 000012
【図１１】
2020023063.tif 000013
【図１２】
2020023063.tif 000014
【図１３】
2020023063.tif 000015
【図１４】
2020023063.tif 000016